(57)【要約】【課題】  透水係数の大きい砂礫地盤においても安定した難透水層を形成し、コンクリートとの置換性、鉄筋とコンクリートの付着性の低下もなく、さらに排泥土量を減少させることができる地盤掘削用膨潤高吸水性ポリマー安定液組成物及びこれを用いた施工法を提供する。【解決手段】  水と、吸水して膨潤した高吸水性ポリマー粒子を含む地盤掘削用膨潤高吸水性ポリマー安定液組成物であって、地盤掘削用膨潤高吸水性ポリマー安定液組成物の比重が１．２０以下の範囲であることを特徴とする。【選択図】図１
2013057061.tif 000002
【特許請求の範囲】
【請求項１】
水と、吸水して膨潤した高吸水性ポリマー粒子を含む地盤掘削用膨潤高吸水性ポリマー安定液組成物であって、地盤掘削用膨潤高吸水性ポリマー安定液組成物の比重が１．２０以下の範囲であることを特徴とする地盤掘削用膨潤高吸水性ポリマー安定液組成物。
【請求項２】
最大粒径が２．０ｍｍ以下の無機材の加重材を含むことを特徴とする請求項１に記載の地盤掘削用膨潤高吸水性ポリマー安定液組成物。
【請求項３】
前記加重材が、掘削時に掘削地盤から混入した地盤の細粒分であることを特徴とする請求項２に記載の地盤掘削用膨潤高吸水性ポリマー安定液組成物。
【請求項４】
前記加重材が、微砂、粘土鉱物、硫酸塩鉱物から選ばれる少なくとも１種であることを特徴とする請求項２又は３に記載の地盤掘削用膨潤高吸水性ポリマー安定液組成物。
【請求項５】
コンクリートや塩分等の電解質や、酸性、アルカリ性物質が混入した際に、地盤掘削用膨潤高吸水性ポリマー安定液組成物の性状及び品質の劣化の抑制や回復を可能とする安定剤を添加することを特徴とする請求項１から４のいずれか一項に記載の地盤掘削用膨潤高吸水性ポリマー安定液組成物。
【請求項６】
前記安定剤が、電解質濃度を低下させる安定剤であることを特徴とする請求項５に記載の地盤掘削用膨潤高吸水性ポリマー安定液組成物。
【請求項７】
前記安定剤が、ＰＨ（水素イオン指数濃度）を中性化させる中和剤であることを特徴とする請求項５又は６に記載の地盤掘削用膨潤高吸水性ポリマー安定液組成物。
【請求項８】
前記安定剤が、希硫酸、硫酸アルミニウム、水酸化アルミニウム、水酸化マグネシウム、ポリアクリルアミド、ポリビニルアルコール、ポリアクリル酸ナトリウム、ポリエチレンオキシド、炭酸水素塩、炭酸塩から選ばれる少なくとも一種であることを特徴とする請求項５から７のいずれか一項に記載の地盤掘削用膨潤高吸水性ポリマー安定液組成物。
【請求項９】
孔壁安定性を向上させる助材が含まれていることを特徴とする請求項１から８のいずれか一項に記載の地盤掘削用膨潤高吸水性ポリマー安定液組成物。
【請求項１０】
助材がベントナイト、おが屑、パルプ、ロックウール、繊維等の逸泥防止材又は、水溶性高分子から選ばれる少なくとも１種であることを特徴とする請求項９に記載の地盤掘削用膨潤高吸水性ポリマー安定液組成物。
【請求項１１】
高吸水性ポリマー粒子がデンプン系、セルロース系及び合成ポリマー系から選ばれる少なくとも１種であることを特徴とする請求項１から１０のいずれか一項に記載の地盤掘削用膨潤高吸水性ポリマー安定液組成物。
【請求項１２】
吸水して膨潤した高吸水性ポリマー粒子が、加圧により水を放出しない架橋構造の高吸水性ポリマー粒子であることを特徴とする請求項１から１１のいずれか一項に記載の地盤掘削用膨潤高吸水性ポリマー安定液組成物。
【請求項１３】
吸水して膨潤した高吸水性ポリマー粒子の膨潤後の粒径が３ｍｍ以下であることを特徴とする請求項１から１２のいずれか一項に記載の地盤掘削用膨潤高吸水性ポリマー安定液組成物。
【請求項１４】
ファンネル粘性（５００ｍｌ／５００ｍｌ）が１９〜１２０秒の範囲であることを特徴とする請求項１から１３のいずれか一項に記載の地盤掘削用膨潤高吸水性ポリマー安定液組成物。
【請求項１５】
電気伝導率が１０ｍＳ／ｃｍ以下であることを特徴とする請求項１から１４のいずれか一項に記載の地盤掘削用膨潤高吸水性ポリマー安定液組成物。
【請求項１６】
請求項１から１５のいずれか一項に記載の地盤掘削用膨潤高吸水性ポリマー安定液組成物に電解質を加えることにより、高吸水性ポリマー粒子から水を放出させ、加重材と、電解質を含んだ水と、水を放出した高吸水性ポリマー粒子に分離させて排泥土量を減少させることを特徴とする施工法。
【請求項１７】
電解質が塩化カルシウム、クエン酸、水酸化ナトリウム及び塩化ナトリウムから選ばれる少なくとも１種であることを特徴とする請求項１６に記載の施工法。
【請求項１８】
請求項１から１５のいずれか一項に記載の地盤掘削用膨潤高吸水性ポリマー安定液組成物を使用して掘削施工を行い、掘削後の地盤掘削用膨潤高吸水性ポリマー安定液組成物を回収し、回収した地盤掘削用膨潤高吸水性ポリマー安定液組成物に、水、高吸水性ポリマー粒子、加重材、安定剤、助材を適量添加し、性状、品質を調整し、次掘削の安定液に再利用することを特徴とする施工法。
【請求項１９】
請求項１から１５のいずれか一項に記載の地盤掘削用膨潤高吸水性ポリマー安定液組成物を、ファンネル粘性（５００ｍｌ／５００ｍｌ）が４５〜１２０秒の範囲の高粘性に配合使用して掘削施工を行い、掘削の際に地盤掘削用膨潤高吸水性ポリマー安定液組成物に混入する堀屑を地盤掘削用膨潤高吸水性ポリマー安定液組成物中に取り込むことにより、孔底の処理作業工程を省くことを特徴とする施工法。
【請求項２０】
請求項１から１５のいずれか一項に記載の地盤掘削用膨潤高吸水性ポリマー安定液組成物を、ファンネル粘性（５００ｍｌ／５００ｍｌ）が１９〜４４秒の範囲の低粘性に配合使用して掘削施工を行い、掘削の際に地盤掘削用膨潤高吸水性ポリマー安定液組成物に混入する堀屑を早期に孔底に沈降させることにより、孔底の堀屑処理作業工程を迅速に行うことを特徴とする施工法。
【請求項２１】
請求項１から１５のいずれか一項に記載の地盤掘削用膨潤高吸水性ポリマー安定液組成物を使用して掘削施工を行い、使用した地盤掘削用膨潤高吸水性ポリマー安定液組成物を回収し、回収した地盤掘削用膨潤高吸水性ポリマー安定液組成物に加水することにより、掘削施工の際に混入した堀屑を沈降させ、地盤掘削用膨潤高吸水性ポリマー安定液組成物と堀屑とを分離し、比重を低減させた地盤掘削用膨潤高吸水性ポリマー安定液組成物を次の施工に再利用することを特徴とする施工法。
【請求項２２】
請求項１から１５のいずれか一項に記載の地盤掘削用膨潤高吸水性ポリマー安定液組成物を使用して掘削施工を行い、コンクリートをトレミー管で底部から打設する際、トレミー管の表面に摩擦低減材の塗布又は貼付することで摩擦低減加工をし、コンクリートの地盤掘削用膨潤高吸水性ポリマー安定液組成物への影響を抑制することを特徴とする施工法。
【請求項２３】
施工法が、場所打杭工法、コンクリート地中連続壁工法であることを特徴とする請求項１６から２２のいずれか一項に記載の施工法。
【発明の詳細な説明】
【技術分野】
【０００１】
本発明は、現場打杭工事やコンクリート地中連続壁工事等で使用する、地盤掘削用膨潤高吸水性ポリマー安定液組成物及びこれを用いた施工法に関するものである。
【背景技術】
【０００２】
現場打杭工事やコンクリート地中連続壁工事において掘削時に用いる安定液として、ベントナイト安定液、ポリマー安定液、気泡安定液等がある。
【０００３】
表１にベントナイト安定液とポリマー安定液の掘削土質別の水１ｍ３当たりの標準配合量（ｋｇ）を示す。組成はベントナイト、ポリマーとして、カルボキシメチルセルロース（以下、ＣＭＣと略称する）及び分散剤で構成されている。ベントナイトは重量組成では約９０％以上となる主要な構成材である。
【０００４】
【表１】
2013057061.tif 000003
【０００５】
ベントナイトは掘削面に難透水性膜を造成することにより安定液の逸泥を防ぎ、副次的には安定液の比重を適正な比重にするために用いられ、ＣＭＣは安定液の粘性を増加させて、ろ水量を低下させる目的で用いられる。また分散剤は安定液の機能の低下を防止するために用いられる。
【０００６】
なお、ベントナイト安定液とポリマー安定液の組成はベントナイトとＣＭＣの配合率が異なるだけなので、これらを以下、ベントナイト系安定液組成物と称する。
【０００７】
ベントナイト系安定液組成物は使用実績が多いが、土粒子間の間隙径が大きく透水性が大きい砂礫土層を掘削する場合は、溝壁面に難透水性膜の形成が不十分で逸泥が止まらず、溝壁の崩壊につながることがある。
【０００８】
そのため、これまでにベントナイト系安定液組成物中に逸泥防止材としてパルプ繊維、高吸水性繊維や高吸水性ポリマー粒子を添加し、土粒子間の間隙を目詰して、逸泥量を減少させ、ベントナイトにより溝壁面に難透水性膜を形成する対策が提案されている（例えば、特許文献１、２参照）。
【０００９】
また、ベントナイト系安定液組成物を使用すると、ベントナイト系安定液組成物とコンクリートの置換時において、ベントナイトが鉄筋に付着し付着強度が低下し易く、かつ排泥土中にベントナイトが混入し、排泥土の再利用の困難さが生じること等の問題点があった。
【００１０】
これに対し、掘削時に掘削土砂に気泡と水を加え、掘削土砂、適量の気泡と水を混合して懸濁体とした気泡安定液を安定液として使用することが提案されている（例えば、特許文献３参照）。
【００１１】
この気泡安定液は、排泥土の発生量が少なく、排泥土の再利用が容易で、かつ掘削土層が透水性の大きい砂礫層であっても、気泡が砂礫層の間隙を目詰し、土層と気泡が一体となって難透水層を形成するので、使用し易い安定液である。しかしながら、懸濁状態を保たせるための気泡安定液の比重が約１．３〜１．４であり、この範囲では気泡安定液の粘性が高いために、コンクリートとの置換性において問題があった。
【先行技術文献】
【特許文献】
【００１２】
【特許文献１】特許３１５８９４０号公報
【特許文献２】特開２００４−９９６７７号公報
【特許文献３】特許３７２５７５０号公報
【発明の概要】
【発明が解決しようとする課題】
【００１３】
本発明は、上記のような背景から従来の問題点を解消し、透水係数の大きい砂礫地盤においても安定した難透水層を形成し、優れたコンクリートとの置換性を有し、鉄筋とコンクリートの付着性の低下もなく、さらに排泥土量を減少させることができる地盤掘削用膨潤高吸水性ポリマー安定液組成物及びこれを用いた施工法を提供することを課題とする。
【課題を解決するための手段】
【００１４】
本発明は、上記の課題を解決するために、以下のことを特徴としている。
【００１５】
第１に、水と、吸水して膨潤した高吸水性ポリマー粒子を含む地盤掘削用膨潤高吸水性ポリマー安定液組成物であって、地盤掘削用膨潤高吸水性ポリマー安定液組成物の比重が１．２０以下の範囲であることを特徴とする地盤掘削用膨潤高吸水性ポリマー安定液組成物である。
【００１６】
第２に、上記第１の発明の地盤掘削用膨潤高吸水性ポリマー安定液組成物において、最大粒径が２．０ｍｍ以下の無機材の加重材を含むことが好ましい。
【００１７】
第３に、上記第２の発明の地盤掘削用膨潤高吸水性ポリマー安定液組成物において、前記加重材が、掘削時に掘削地盤から混入した地盤の細粒分であることが好ましい。
【００１８】
第４に、上記第２又は第３の発明の地盤掘削用膨潤高吸水性ポリマー安定液組成物において、前記加重材が、微砂、粘土鉱物、硫酸塩鉱物から選ばれる少なくとも１種であることが好ましい。
【００１９】
第５に、上記第１から第４の発明の地盤掘削用膨潤高吸水性ポリマー安定液組成物において、コンクリートや塩分等の電解質や、酸性、アルカリ性物質が混入した際に、地盤掘削用膨潤高吸水性ポリマー安定液組成物の性状及び品質の劣化の抑制や回復を可能とする安定剤を添加することが好ましい。
【００２０】
第６に、上記第５の発明の地盤掘削用膨潤高吸水性ポリマー安定液組成物において、前記安定剤が、電解質濃度を低下させる安定剤であることが好ましい。
【００２１】
第７に、上記第５又は第６の発明の地盤掘削用膨潤高吸水性ポリマー安定液組成物において、前記安定剤が、ＰＨ（水素イオン指数濃度）を中性化させる中和剤であることが好ましい。
【００２２】
第８に、上記第５から第７の発明の地盤掘削用膨潤高吸水性ポリマー安定液組成物において、前記安定剤が、希硫酸、硫酸アルミニウム、水酸化アルミニウム、水酸化マグネシウム、ポリアクリルアミド、ポリビニルアルコール、ポリアクリル酸ナトリウム、ポリエチレンオキシド、炭酸水素塩、炭酸塩から選ばれる少なくとも一種であることが好ましい。
【００２３】
第９に、上記第１から第８の発明の地盤掘削用膨潤高吸水性ポリマー安定液組成物において、孔壁安定性を向上させる助材が含まれていることが好ましい。
【００２４】
第１０に、上記第９の発明の地盤掘削用膨潤高吸水性ポリマー安定液組成物において、助材がベントナイト、おが屑、パルプ、ロックウール、繊維等の逸泥防止材又は、水溶性高分子から選ばれる少なくとも１種であることが好ましい。
【００２５】
第１１に、上記第１から第１０の発明の地盤掘削用膨潤高吸水性ポリマー安定液組成物において、高吸水性ポリマー粒子がデンプン系、セルロース系及び合成ポリマー系から選ばれる少なくとも１種であることが好ましい。
【００２６】
第１２に、上記第１から第１１の発明の地盤掘削用膨潤高吸水性ポリマー安定液組成物において、吸水して膨潤した高吸水性ポリマー粒子が、加圧により水を放出しない架橋構造の高吸水性ポリマー粒子であることが好ましい。
【００２７】
第１３に、上記第１から第１２の発明の地盤掘削用膨潤高吸水性ポリマー安定液組成物において、吸水して膨潤した高吸水性ポリマー粒子の膨潤後の粒径が３ｍｍ以下であることが好ましい。
【００２８】
第１４に、上記第１から第１３の発明の地盤掘削用膨潤高吸水性ポリマー安定液組成物において、ファンネル粘性（５００ｍｌ／５００ｍｌ）が１９〜１２０秒の範囲であることが好ましい。
【００２９】
第１５に、上記第１から第１４の発明の地盤掘削用膨潤高吸水性ポリマー安定液組成物において、電気伝導率が１０ｍＳ／ｃｍ以下であることが好ましい。
【００３０】
第１６に、上記第１から第１５の発明の地盤掘削用膨潤高吸水性ポリマー安定液組成物に電解質を加えることにより、高吸水性ポリマー粒子から水を放出させ、電解質を含んだ水と、水を放出した高吸水性ポリマー粒子に分離させて排泥土量を減少させることを特徴とする施工法である。
【００３１】
第１７に、上記第１６の発明の施工法において、電解質が塩化カルシウム、クエン酸、水酸化ナトリウム及び塩化ナトリウムから選ばれる少なくとも１種であることが好ましい。
【００３２】
第１８に、上記第１から第１５の発明の地盤掘削用膨潤高吸水性ポリマー安定液組成物を使用して掘削施工を行い、掘削後の地盤掘削用膨潤高吸水性ポリマー安定液組成物を回収し、回収した地盤掘削用膨潤高吸水性ポリマー安定液組成物に、水、高吸水性ポリマー粒子、加重材、安定剤、助材を適量添加し、性状、品質を調整し、次掘削の安定液に再利用することを特徴とする施工法である。
【００３３】
第１９に、上記第１から第１５の発明の地盤掘削用膨潤高吸水性ポリマー安定液組成物を、ファンネル粘性（５００ｍｌ／５００ｍｌ）が４５〜１２０秒の範囲の高粘性に配合使用して掘削施工を行い、掘削の際に地盤掘削用膨潤高吸水性ポリマー安定液組成物に混入する堀屑を地盤掘削用膨潤高吸水性ポリマー安定液組成物中に取り込むことにより、孔底の処理作業工程を省くことを特徴とする施工法である。
【００３４】
第２０に、上記第１から第１５の発明の地盤掘削用膨潤高吸水性ポリマー安定液組成物を、ファンネル粘性（５００ｍｌ／５００ｍｌ）が１９〜４４秒の範囲の低粘性に配合使用して掘削施工を行い、掘削の際に地盤掘削用膨潤高吸水性ポリマー安定液組成物に混入する堀屑を早期に孔底に沈降させることにより、孔底の堀屑処理作業工程を迅速に行うことを特徴とする施工法である。
【００３５】
第２１に、上記第１から第１５の発明の地盤掘削用膨潤高吸水性ポリマー安定液組成物を使用して掘削施工を行い、使用した地盤掘削用膨潤高吸水性ポリマー安定液組成物を回収し、回収した地盤掘削用膨潤高吸水性ポリマー安定液組成物に加水することにより、掘削施工の際に混入した堀屑を沈降させ、地盤掘削用膨潤高吸水性ポリマー安定液組成物と堀屑とを分離し、比重を低減させた地盤掘削用膨潤高吸水性ポリマー安定液組成物を次の施工に再利用することを特徴とする施工法である。
【００３６】
第２２に、上記第１から第１５の発明の地盤掘削用膨潤高吸水性ポリマー安定液組成物を使用して掘削施工を行い、コンクリートをトレミー管で底部から打設する際、トレミー管の表面に摩擦低減材の塗布又は貼付することで摩擦低減加工をし、コンクリートの地盤掘削用膨潤高吸水性ポリマー安定液組成物への影響を抑制することを特徴とする施工法である。
【００３７】
第２３に、上記第１６から第２２の発明の施工法において、施工法が、場所打杭工法、コンクリート地中連続壁工法であることが好ましい。
【発明の効果】
【００３８】
本発明の地盤掘削用膨潤高吸水性ポリマー安定液組成物及びこれを用いた施工法によれば、透水係数の大きい砂礫地盤においても安定した難透水層を形成し、優れたコンクリートとの置換性を有し、鉄筋とコンクリートの付着性の低下もなく、さらに排泥土量を減少させることができる。
【図面の簡単な説明】
【００３９】
【図１】難透水層形成を計測する装置の概略図である。
【図２】安定液による透水係数の差異を示したグラフである。
【図３】電解質濃度と吸水量の関係を示したグラフである。
【図４】粘土分混入率に対するろ過後のろ紙に残った泥膜厚さを示したグラフである。
【図５】安定液に加水した後の砂の経過時間に対する沈降率を示したグラフである。
【図６】混入した堀屑を分離・除去し、再利用するためのシステムの概略図である。
【発明を実施するための形態】
【００４０】
本発明の地盤掘削用膨潤高吸水性ポリマー安定液組成物は、水と、吸水して膨潤した高吸水性ポリマー粒子からなるものである。
【００４１】
本発明の地盤掘削用膨潤高吸水性ポリマー安定液組成物に用いられる高吸水性ポリマー粒子は、架橋構造を持つ親水性のポリマーであって、自重の１０倍以上の吸水性を有し、圧力をかけても離水しにくいものであり、吸水量はＪＩＳ  Ｋ  ７２２３で定義づけられるものである。
【００４２】
本発明で用いられる高吸水性ポリマー粒子の種類は、上記の条件を満足するものであれば特に制限なく用いることができ、例えば、デンプン系、セルロース系、合成ポリマー系の高吸収性ポリマーを挙げることができる。これらの中でもポリアクリル酸ナトリウム高吸水性ポリマー粒子は性能とコストの両面で特に好適に用いることができる。
【００４３】
ポリアクリル酸ナトリウム高吸水性ポリマー粒子は、アクリル酸ナトリウム（CH2=CH-COONa）に架橋剤を加えて軽度に架橋させた３次元網目構造を持ったアクリル酸重合体部分ナトリウム塩架橋物のゲルである。架橋剤の種類は種々なものがある。
【００４４】
このポリアクリル酸ナトリウム高吸水性ポリマー粒子は、水を吸収するとカルボキシル基がゲル中にナトリウムイオンを解離し、純水ならば自重の１００〜１０００倍にも達する膨潤度を生み出すことが知られている。
【００４５】
また、ポリアクリル酸ナトリウム高吸水性ポリマー粒子の吸水量は、アクリル酸ナトリウムに対して架橋剤を多く配合するとゲルは硬くなり吸水量は少なくなる。また、架橋剤の配合を少なくするとゲルは柔らかくなり吸水量は多くなる。
【００４６】
さらに、特殊なポリアクリル酸ナトリウム高吸水性ポリマー粒子として、架橋剤により重合させた高吸水性ポリマー粒子の表面をさらに架橋させた、シェルとコアの二重構造のポリアクリル酸ナトリウム高吸水性ポリマー粒子がある。
【００４７】
この、シェルとコアの二重構造のポリアクリル酸ナトリウム高吸水性ポリマー粒子の場合には、シェルが厚いほど硬いゲルとなり吸水量は少なくなり、シェルを薄くすると柔らかいゲルとなり吸水量は多くなる。
【００４８】
また、上記のシェルとコアは、通常、エステル結合により架橋したものであるが、コアの結合が耐アルカリ性、耐電解質性に優れたエーテル結合であるポリアクリル酸ナトリウム高吸水性ポリマー粒子もあり、本発明においてはこのエーテル結合の方がより好ましい。
【００４９】
上記の特性のほか、ポリアクリル酸ナトリウム高吸水性ポリマー粒子におけるナトリウムイオンの解離は、ゲルがおかれるＰＨや塩濃度等の条件にも依存するため、使用条件に応じてその他の高吸水性ポリマー粒子を適宜選択して併用することができる。
【００５０】
通常、地盤掘削用膨潤高吸水性ポリマー安定液組成物は大深度で使用することもあるので、加圧力に応じて水の保持力の低下が少なく変形しにくい架橋構造を持った高吸水性ポリマー粒子の選定が必要であり、かつ、逸泥の生じやすい土層の土粒子間の間隙を目詰するために、膨潤後の粒径は３ｍｍ以下で粒度分布が良いことが望ましい。
【００５１】
本発明でポリアクリル酸ナトリウム高吸水性ポリマー粒子を用いる場合は、上記の条件を満足するものであれば特に制限なく用いることができるが、特にシェルとコアの二重構造のポリアクリル酸ナトリウム高吸水性ポリマー粒子を上記の条件に調整したものを好適に用いることができる。
【００５２】
本発明の地盤掘削用膨潤高吸水性ポリマー安定液組成物は、上記の膨潤高吸水性ポリマー粒子に水を加えた状態で、比重を１．２０以下、好ましくは０．９５〜１.２０の範囲に調整したものである。
【００５３】
また、本発明の地盤掘削用膨潤高吸水性ポリマー安定液組成物には、加重材として無機材を添加することができる。
【００５４】
本発明で用いられる加重材としての無機材としては、微砂、微粒な重晶石や陶磁器の破砕物を用いることができる。
【００５５】
また、加重材の添加は、地盤掘削用膨潤高吸水性ポリマー安定液組成物に予め前記無機材を添加しておくほか、前記無機材と共に、又は前記無機材なしに、掘削時に掘削地盤から混入した地盤の細粒分を加重材として用いることもできる。
【００５６】
加重材の粒径としては、最大粒径２．０ｍｍ以下、好ましくは１.０ｍｍ以下のものを好適に用いることができる。
【００５７】
この粒径範囲とすることにより、安定した難透水層を形成することができ、さらに、後述する掘削後に回収した地盤掘削用膨潤高吸水性ポリマー安定液組成物の廃棄、再利用に好適な地盤掘削用膨潤高吸水性ポリマー安定液組成物とすることができる。
【００５８】
本発明の地盤掘削用膨潤高吸水性ポリマー安定液組成物は、上記の膨潤高吸水性ポリマー粒子に水と加重材を加えた状態で、比重を１．２０以下、好ましくは０．９５〜１.２０の範囲に調整したものである。また、予め加重材としての無機材を添加せず、掘削時に掘削地盤から混入した地盤の細粒分を加重材とする場合の地盤掘削用膨潤高吸水性ポリマー安定液組成物においては、比重を１．００〜１．２０の範囲に調整したものを用いることができる。この比重の調整は、下記式（１）により行うことができる。
【００５９】
吸水前の高吸水性ポリマー粒子に水を加えて膨張させた高吸水性ポリマー粒子の質量をＷＰ４、体積をＶＰ４、比重をρＰ４とし、膨潤高吸水性ポリマー安定液の加重材の添加質量をＷＳ、体積をＶＳ、比重をρＳとすると、地盤掘削用膨潤高吸水性ポリマー安定液組成物の比重ρＣは下記式（１）の通りとなる。
【００６０】
【数１】
2013057061.tif 000004
【００６１】
なお、加重材を加えない場合の比重調整に関しては、加重材の添加質量ＷＳ、体積ＶＳ、比重ρＳを０として算出すればよい。
【００６２】
また、本発明の地盤掘削用膨潤高吸水性ポリマー安定液組成物の粘性は、ファンネル粘性（５００ｍｌ／５００ｍｌ）が１９〜１２０秒、好ましくは２２〜３０秒の範囲内に調整したものである。ここで、ファンネル粘性とは、５００ｍｌの漏斗形の容器に入れた試料液が５００ｍｌ吐出するに要した流出時間(秒)によって粘性を測定するマーシュファンネル粘度計を用いて測定された粘性である。
【００６３】
また、本発明の地盤掘削用膨潤高吸水性ポリマー安定液組成物には、孔壁安定性の向上、また、前記地盤掘削用膨潤高吸水性ポリマー安定液組成物の粘性調整あるいは堀屑の沈降を促進することを目的として、助剤を添加することができる。
【００６４】
本発明で用いられる助剤としては、ベントナイト、おが屑、パルプ、ロックウール、繊維等の逸泥防止材又は、水溶性高分子から選ばれる少なくとも１種を用いることができる。
【００６５】
さらに、本発明の地盤掘削用膨潤高吸水性ポリマー安定液組成物には、コンクリートや塩分等の電解質や、酸性、アルカリ性物質が混入した際に、地盤掘削用膨潤高吸水性ポリマー安定液組成物の性状及び品質の劣化の抑制や回復を可能とするための安定剤を添加することができる。
【００６６】
本発明で用いられる安定剤としては、希硫酸、硫酸アルミニウム、水酸化アルミニウム、水酸化マグネシウム、ポリアクリルアミド、ポリビニルアルコール、ポリアクリル酸ナトリウム、ポリエチレンオキシド、また、炭酸水素ナトリウム、炭酸水素カルシウム、炭酸水素カリウム、炭酸水素アンモニウム等の炭酸水素塩、また、炭酸ナトリウム、炭酸カルシウム、炭酸カリウム、炭酸アンモニウム等の炭酸塩から選ばれる少なくとも一種を用いることができる。
【００６７】
施工過程において、コンクリートや塩分等の電解質が地盤掘削用膨潤高吸水性ポリマー安定液組成物に混入し、電解質濃度が高くなると、地盤掘削用膨高吸水性ポリマー安定液組成物中の高吸水性ポリマー粒子の吸水倍率が低下し、吸水していた水分を放出することで地盤掘削用膨潤高吸水性ポリマー安定液組成物のファンネル粘性やろ水量等の性状、品質が急激に劣化することになる。
【００６８】
このような状況に対し、安定剤を予め添加しておくことで、電解質濃度の上昇を抑制し、地盤掘削用膨潤高吸水性ポリマー安定液組成物の性状、品質の劣化を防止することができる。
【００６９】
また、電解質の混入により劣化した地盤掘削用膨潤高吸水性ポリマー安定液組成物に安定剤を添加することにより、電解質濃度を低下させ、放出していた水分を再吸収し、地盤掘削用膨潤高吸水性ポリマー安定液組成物の性状、品質を回復させることができる。
【００７０】
さらに、コンクリートが混入し、アルカリ性になると、地盤掘削用膨潤高吸水性ポリマー安定液組成物の性状、品質が劣化するため、安定剤を中和剤として添加して、ＰＨ（水素イオン指数濃度）を中性化させることで、性状、品質を回復させることができる。
【００７１】
上記の本発明の地盤掘削用膨潤高吸水性ポリマー安定液組成物においては、その電気伝導率が１０ｍＳ／ｃｍ以下とするのが望ましい。
【００７２】
地盤掘削用膨潤高吸水性ポリマー安定液組成物の電気伝導率をこの範囲にすることにより、打設したコンクリートの劣化や、鋼材への付着、鋼材の腐食を抑制する地盤掘削用膨潤高吸水性ポリマー安定液組成物とすることができる。
【００７３】
本発明の地盤掘削用膨潤高吸水性ポリマー安定液組成物を用いた施工法では、工事終了後に、地盤掘削用膨潤高吸水性ポリマー安定液組成物を簡便に廃棄することができる。以下に、本発明の廃棄の原理について詳述する。
【００７４】
本発明の膨潤高吸収性ポリマー安定液組成物を用いる施工法では、膨潤高吸収性ポリマー安定液組成物に、電解質を加えることにより容易に廃棄することが可能となる。
【００７５】
膨潤高吸収性ポリマー安定液に電解質を加えると、図３に示すように、電解質の種類及びそれぞれの電解質の電解質濃度に応じて、膨潤高吸収性ポリマーは取り込んでいる水を放出して体積を減少させる。
【００７６】
本発明の廃棄方法で用いられる電解質としては、膨潤高吸収性ポリマー安定液組成物に加えることにより水を放出させる電解質であれば特に制限なく用いることができ、例えば、酸性物質として塩酸、硫酸、硝酸、クエン酸等、塩基性物質として水酸化ナトリウム、水酸化カリウム、水酸化カルシウム等、塩類として塩化カルシウム、塩化ナトリウム、塩化カリウム等を挙げることができる。この中でも、廃棄した時の環境の負荷や経済性の面を考慮して、塩化カルシウムを好適に用いることができる。
【００７７】
廃棄の具体例としては、例えば、地盤掘削用膨潤高吸水性ポリマー安定液組成物の構成材として、高吸水性ポリマー粒子０．２％、加重材４．８％、水９５．０％の場合、塩化カルシウムを加えることにより、安定液は９５％の塩化カルシウム水溶液と５％の加重材と高吸水性ポリマー粒子の固形物に分離することができる。
【００７８】
このように、地盤掘削用膨潤高吸水性ポリマー安定液組成物を固形物と液体に分離して廃棄することができる本発明の施工法によれば、廃棄が容易になることは勿論、処理コストを非常に安価に抑えることができる。
【００７９】
また、本発明の地盤掘削用膨潤高吸水性ポリマー安定液組成物を用いた施工法では、掘削に伴う孔底処理の作業を省くことができる。
【００８０】
通常、表１に示した従来用いられているベントナイト系安定液組成物を使用して現場打杭等を構築する場合、掘削底部に掘削に伴う掘屑が沈殿し、コンクリート強度の低下、断面欠損および杭支持力の低下の原因となるため、コンクリートの打設前にこれらの堀屑を除去する孔底処理を行う必要がある。
【００８１】
一方、表３に示す本発明の膨潤高吸水性ポリマー安定液を高粘性に配合使用した場合、掘削に伴う堀屑は沈降せず、膨潤高吸水性ポリマー安定液中に浮遊するため、堀屑沈降の待ち時間や孔底処理の作業を省くことができ、杭施工の施工効率を向上させることが期待できる。
【００８２】
また、表３に示す本発明の膨潤高吸水性ポリマー安定液を低粘性に配合使用した場合、掘削の際に地盤掘削用膨潤高吸水性ポリマー安定液組成物に混入する堀屑を早期に孔底に沈降させることができ、孔底の堀屑処理作業工程を迅速に行うことが可能となる。
【００８３】
なお、この場合の粘性は、高粘性をファンネル粘性（５００ｍｌ／５００ｍｌ）が４５〜１２０秒の範囲、低粘性を１９〜４４秒の範囲で区別することができる。
【００８４】
また、このように堀屑が混入している、掘削施工に使用した地盤掘削用膨潤高吸水性ポリマー安定液組成物を回収し、次の施工の安定液として再利用することができる。
【００８５】
具体的には、（１）掘削が完了した後、コンクリートの打設に応じて、地盤掘削用膨潤高吸水性ポリマー安定液組成物を回収する。次に（２）回収した地盤掘削用膨潤高吸水性ポリマー安定液組成物に、水、高吸水性ポリマー粒子、加重材、安定剤、助材を適宜添加し、性状、品質を調整することにより、次の掘削に再利用することができる。
【００８６】
なお、コンクリートの打設に応じて回収した地盤掘削用膨潤高吸水性ポリマー安定液組成物には堀屑が混入しているが、この堀屑が混入している状態の地盤掘削用膨潤高吸水性ポリマー安定液組成物は、高吸水性ポリマー粒子の吸水能力以上の水を加水すると、混入している堀屑が沈降し、さらに吸収能力以上の余剰水は上部に上澄み水として分離する性質を有する。
【００８７】
この性質を利用することにより、回収した堀屑が混入した状態の地盤掘削用膨潤高吸水性ポリマー安定液組成物に吸収能力以上の水を加水することにより、底部に沈降した堀屑、上層に余剰水、中層に地盤掘削用膨潤高吸水性ポリマー安定液組成物に分離することができる。これにより中層の地盤掘削用膨潤高吸水性ポリマー安定液組成物を取り出して次の施工に再利用することができる。
【００８８】
以下に、膨潤高吸水性ポリマー安定液の回収・処理・再利用のプロセスについて図を用いて具体的に詳述する。
【００８９】
図６は、混入した堀屑を分離・除去し、再利用するためのシステムの一例であり、図中の（１）〜（７）の各プロセスの内容は以下のとおりである。
（１）掘削に際しては、掘削土量に応じて調整槽から地盤掘削用膨潤高吸水性ポリマー安定液組成物を掘削孔に移送し安定液とする。
（２）掘削が完了し、コンクリートの打設に際しては、コンクリートの打設量に応じて堀屑が混入した地盤掘削用膨潤高吸水性ポリマー安定液組成物を沈殿槽に回収する。
（３）沈殿槽では、水槽から加水し、上澄み水と地盤掘削用膨潤高吸水性ポリマー安定液組成物と沈殿屑の３層に分離させる。
（４）上澄み水を水槽に回収する。
（５）中層の地盤掘削用膨潤高吸水性ポリマー安定液組成物を調整槽に送る。
（６）沈殿した最下層の沈殿屑を除去し処分する。
（７）必要に応じて、高濃度地盤掘削用膨潤高吸水性ポリマー安定液組成物を調整槽に入れ、地盤掘削用膨潤高吸水性ポリマー安定液組成物の比重と粘性を調整する。
【００９０】
上記に示すシステムを用いて再利用することで、地盤掘削用膨潤高吸水性ポリマー安定液組成物の材料コストの低減だけでなく、地盤掘削用膨潤高吸水性ポリマー安定液組成物を、工事終了時以外は排出処分する必要がなくなり、廃棄処分コストや環境負荷の低減にも効果的である。
【００９１】
本発明の地盤掘削用膨潤高吸水性ポリマー安定液組成物を使用する掘削施工において、地盤掘削用膨潤高吸水性ポリマー安定液組成物とコンクリートの置換工程に用いるトレミー管は、トレミー管の表面の摩擦を低減させたものを用いることが望ましい。
【００９２】
トレミー管の表面の摩擦を低減させることにより、トレミー管表面へのコンクリートの付着を防止することができ、コンクリートの地盤掘削用膨潤高吸水性ポリマー安定液組成物への影響を抑制することができる。
【００９３】
トレミー管の表面の摩擦を低減させるためには、ポリテトラフルオロエチレン樹脂等によるフッ素樹脂加工等を施したり、前記フッ素樹脂加工等を施したシートや部材をトレミー管表面に添付することにより表面の摩擦を低減させることができる。
【００９４】
本発明の地盤掘削用膨潤高吸水性ポリマー安定液組成物は、難透水層の形成性が良好であり、コンクリートとの置換性や鉄筋への付着性に問題が生じることなく、比重の調整が容易であり、かつ安定液の排泥処理が容易であるという特徴から、土中に円柱状に、あるいは溝状に掘削を行う場合の孔壁又は溝壁の安定性を保って掘削を行う施工法、具体的には、場所打杭施工法やコンクリート地中連続壁工法用の安定液として好適に用いることができる。
【実施例】
【００９５】
本発明の地盤掘削用膨潤高吸水性ポリマー安定液組成物として備えるべき物性としては、
１）地盤掘削用膨潤高吸水性ポリマー安定液組成物の適正比重調整。
２）難透水層の形成。
３）地盤掘削用膨潤高吸水性ポリマー安定液組成物とコンクリートの置換。
４）コンクリートと鉄筋の付着性。
５）杭あるいは地中連続壁の出来形の確保性。
６）地盤掘削用膨潤高吸水性ポリマー安定液組成物の再利用性及び孔底の処理性。
を挙げることができる。
【００９６】
また、上記の各物性のほか、
７）現場施工での確認
の実施を挙げることができる。
【００９７】
以下に、実施例として上記１）〜６）の各条件の適合及び７）の確認について、本発明の地盤掘削用膨潤高吸水性ポリマー安定液組成物を具体的に説明するが、本発明は以下の実施例によって何ら限定されるものではない。
＜地盤掘削用膨潤高吸水性ポリマー安定液組成物の作成＞
高吸水性ポリマー粒子として、表２に示す物性値のポリアクリル酸ナトリウム高吸水性ポリマー粒子（三洋化成工業社製、商品名：サンフレッシュＳＴ−５００Ｄ、ＳＴ−５００ＭＰＳＡ及びＧｅｏｓａｐ）を用いた。
【００９８】
【表２】
2013057061.tif 000005
【００９９】
この高吸水性ポリマー粒子を表３に示すように、ＳＴ−５００Ｄ、ＳＴ−５００ＭＰＳＡを質量比で２５：７５にブレンドしたもの及び単独のＳＴ−５００ＭＰＳＡ、Ｇｅｏｓａｐを、３５０〜１０００倍の水で膨潤させ、地盤掘削用膨潤高吸水性ポリマー安定液組成物（組成Ｎｏ．１〜６）を作成した。なお、加重材、助剤、安定剤を添加したものについては、加重材として重晶石を、助材としてベントナイト、安定剤としてポリアクリルアミドを用いた。
【０１００】
【表３】
2013057061.tif 000006
【０１０１】
＜１．地盤掘削用膨潤高吸水性ポリマー安定液組成物の適正比重調整＞
水を加えて膨張させた高吸水性ポリマー粒子の質量をＷＰ４、体積をＶＰ４、比重をρＰ４とし、加重材の質量をＷＳ、体積をＶＳ、比重をρＳとし、助材の質量をＷｈ、体積をＶｈ、比重をρｈとすると、地盤掘削用膨潤高吸水性ポリマー安定液組成物の比重ρＣは、下記式（２）の通りになる。安定液の比重の調整は下記式（２）に従って調整した。
【０１０２】
【数２】
2013057061.tif 000007
【０１０３】
本発明における地盤掘削用膨潤高吸水性ポリマー安定液組成物では比重を１．２０以下で調整する。
【０１０４】
ここで、粉体の高吸水性ポリマー粒子１ｇに４００倍の水を加え膨潤させ、これに比重調整材として比重２．７の微砂をＷＳｇ添加することとして、比重１．０５の地盤掘削用膨潤高吸水性ポリマー安定液組成物を作成するために添加する加重材の質量ＷＳを式（１）により計算すると、添加する加重材の微砂質量ＷＳは３２．７ｇとなる。
【０１０５】
即ち、膨潤高吸水性ポリマー粒子４００ｇに微砂３２．７ｇを添加することにより比重１．０５の地盤掘削用膨潤高吸水性ポリマー安定液組成物を容易に作成することができる。
＜２．難透水層の形成＞
難透水層の形成に関して、地盤掘削用膨潤高吸水性ポリマー安定液組成物により掘削溝壁面に難透水層ができることを以下の実験で確認した。
【０１０６】
図１は難透水層形成を計測する装置の概略図である。図１において、模擬地盤１２は厚さ２００ｍｍとし、砂層から砂礫地盤を想定し、硅砂７号、硅砂５号、硅砂３号及び硅砂１号を用いた。安定液１１としての地盤掘削用膨潤高吸水性ポリマー安定液組成物は表３Ｎｏ．４とした。その性状を表４に示す。
【０１０７】
【表４】
2013057061.tif 000008
【０１０８】
比較として、図１の安定液１１としてのベントナイト系安定液組成物（組成Ｎｏ．７）の配合及び性状を表５、表６に示す。
【０１０９】
【表５】
2013057061.tif 000009
【０１１０】
【表６】
2013057061.tif 000010
【０１１１】
この実験では、大深度における難透水層の形成性を確認するために、シリンダー１、シリンダー２にコンプレッサー３により３００ｋＮ／ｍ２の拘束圧を加え、さらにシリンダー１には圧力水頭として２０ｋＮ／ｍ２を加算し、合計３２０ｋＮ／ｍ２をコンプレッサー３により加えた。
【０１１２】
上記実験から得られた、安定液１１としての水、ベントナイト系安定液組成物及び地盤掘削用膨潤高吸水性ポリマー安定液組成物の透水係数を図２に示す。
【０１１３】
３００ｋＮ／ｍ２の拘束圧下での実験によると、水による透水係数は珪砂の種類に関わらず４×１０−３ｃｍ／ｓ程度であるが、ベントナイト系安定液組成物では硅砂７号では２．２×１０−６ｃｍ／ｓであり、難透水性膜の形成がみられるが、硅砂５号、硅砂３号と粒度が粗くなるにつれ透水係数は大きくなり、難透水膜の形成は困難になり、硅砂１号ではほぼ水の透水係数と同じになり、難透水性膜の形成は見られない。
【０１１４】
これに対し、地盤掘削用膨潤高吸水性ポリマー安定液組成物では珪砂の種類に関わらず約１×１０−５ｃｍ／ｓの難透水層を形成している。これらのことから、地盤掘削用膨潤高吸水性ポリマー安定液組成物により安定した難透水層の形成が可能なことが確認された。
＜３．地盤掘削用膨潤高吸水性ポリマー安定液組成物とコンクリートの置換＞
地盤掘削用膨潤高吸水性ポリマー安定液組成物とコンクリートの置換に関しては、内径４００ｍｍ、高さ７００ｍｍのアクリル製円筒の中に二重の鉄筋かごを設置した。鉄筋かごは長さ８００ｍｍのＤ１６ｍｍの異形鉄筋を使用し、直径２００ｍｍ及び１５０ｍｍの円筒状に約１００ｍｍピッチで配置しフープ筋で固定した。
【０１１５】
次にアクリル円筒と鉄筋かごの中心をあわせて設置した。鉄筋かご設置後に、表３の組成Ｎｏ．４に示す地盤掘削用膨潤高吸水性ポリマー安定液組成物を満たし、次にアクリル円筒の中心部に内径７０ｍｍの塩ビ管を底部まで挿入し、この中をスランプ２１ｃｍのコンクリートを落差１００ｃｍから打設して、地盤掘削用膨潤高吸水性ポリマー安定液組成物との置換性を調べた。
【０１１６】
その結果、地盤掘削用膨潤高吸水性ポリマー安定液組成物とコンクリートの置換性に全く問題がなく、巻き込みも見られないことが確認された。
＜４．コンクリートと鉄筋の付着性＞
コンクリートと鉄筋の付着性に関しては、土木学会基準（ＪＳＣＥ−Ｇ  ５０３−１９９９）に準じて行った。引き抜き試験用の鋼製型枠（１５０×１５０×１５０ｍｍ）中に異形鉄筋Ｄ２２をセットし、表３の組成Ｎｏ．４に示す地盤掘削用膨潤高吸水性ポリマー安定液組成物及び表５に示すベントナイト系安定液組成物で満たし、各安定液組成物を鉄筋に付着させたのちに、トレミー管を用いて底部よりコンクリートを充填し、各安定液組成物と置き換えた。２８日水中養生ののち、各３本の鉄筋付着性能試験を行った。
【０１１７】
最大付着応力度は地盤掘削用膨潤高吸水性ポリマー安定液組成物の場合９．４１Ｎ／ｍｍ２であり、ベントナイト系安定液組成物より約５％大きかった。また、滑り量は０．６５で、ほぼベントナイト系安定液組成物と同じであり問題がないことが確認された。
＜５．杭あるいは地中連続壁の出来形の確保性＞
杭あるいは地中連続壁の出来形の確保性を確認するために、３％ベントナイト安定液と、表３に示す組成Ｎｏ．４の地盤掘削用膨潤高吸水性ポリマー安定液組成物とを使用し、ろ過試験機（ろ紙：ＪＩＳ３８０１  ４種）により、ろ紙に残った泥膜厚さを測定した。
【０１１８】
図４に、横軸に粘土分混入率、縦軸にろ過後のろ紙に残った泥膜厚さを示す。
【０１１９】
この結果から、ベントナイト安定液は、粘土分の混入量が多くなると泥膜厚さが厚くなるのに対し、地盤掘削用膨潤高吸水性ポリマー安定液組成物は、泥膜厚さが薄いままであることが確認された。これらのことから、粘土分の混入量が多い場合でも泥膜厚さは薄いままであるので、コンクリートの出来形を確保できるとともに、地盤との最大周辺摩擦力の低減を抑制できることが確認された。
＜６．地盤掘削用膨潤高吸水性ポリマー安定液組成物の再利用性及び孔底の処理性＞
本発明の地盤掘削用膨潤高吸水性ポリマー安定液組成物の再利用性及び孔底の処理性を確認するために、ベントナイト系安定液組成物、高粘性タイプの表３に示すＮｏ．２の地盤掘削用膨潤高吸水性ポリマー安定液組成物及び同じくＮｏ．２の地盤掘削用膨潤高吸水性ポリマー安定液組成物に加水し、ポリマーの吸水能力以上の水を添加した溶液に堀屑を模擬した砂を容器に入れ、良く撹拌して放置した後、容器の上から４／５を除去して、残り１／５の残った砂の重量を測定した。
【０１２０】
図５に、横軸を放置時間、縦軸を（残った砂重量）／（最初に入れた砂重量）による沈降率（％）として上記測定結果を示す。
【０１２１】
この結果から、ベントナイト系安定液組成物の場合には１００％沈降しているのに対し、高粘性タイプのＮｏ．２の地盤掘削用膨潤高吸水性ポリマー安定液組成物の場合には、残した２０％の体積中には、概ね２０％程度の砂重量しかなく、堀屑を模擬した砂は安定液中にほぼ均一に浮遊し、時間経過してもほとんど沈降しない傾向が確認された。
【０１２２】
さらに、堀屑を模擬した砂が均一に浮遊している地盤掘削用膨潤高吸水性ポリマー安定液組成物に対し、ポリマーの吸水能力以上の水を添加した場合には、浮遊していた砂がほぼ１００％沈降することが確認された。
【０１２３】
この実験結果から、本発明の高粘性タイプの地盤掘削用膨潤高吸水性ポリマー安定液組成物は、掘削時には堀屑は沈降せず孔底における良好な処理性を有すること、また、回収して加水することにより地盤掘削用膨潤高吸水性ポリマー安定液組成物と堀屑を分離して再利用できることが確認された。
＜７．現場施工での確認＞
現場施工での確認のため、表７に示す配合Ａ〜Ｃの地盤掘削用膨潤高吸水性ポリマー安定液組成物を用いて、以下の実施例Ａ〜Ｄの各条件による地盤掘削用膨潤高吸水性ポリマー安定液組成物の確認を行った。
【０１２４】
【表７】
2013057061.tif 000011
【０１２５】
（実施例Ａ）
掘削施工に先立ち、表７に示す配合Ａにより、比重１．０１、ファンネル粘性５６秒の高粘性タイプの地盤掘削用膨潤高吸水性ポリマー安定液組成物を作液した。
【０１２６】
地盤掘削用膨潤高吸水性ポリマー安定液組成物を掘削孔に入れながら掘削し、孔壁の安定を保ちながら所定深さまで掘削を完了した。
【０１２７】
サンプリングした掘削孔内の膨潤高吸水性ポリマー安定液組成物の比重は、１．１０〜１．１３であり、堀屑が比重を高める加重材としての機能を果たすとともに、多くの堀屑を膨潤高吸水性ポリマー安定液組成物中に取り込み、孔底の堀屑処理作業の省力化が図れた。
（実施例Ｂ）
掘削施工に先立ち、表７に示す配合Ｂにより、比重１．０１、ファンネル粘性３３秒の低粘性タイプの地盤掘削用膨潤高吸水性ポリマー安定液組成物を作液した。
【０１２８】
地盤掘削用膨潤高吸水性ポリマー安定液組成物を掘削孔に入れながら掘削し、孔壁の安定を保ちながら所定深さまで掘削を完了した。
【０１２９】
サンプリングした掘削孔内の地盤掘削用膨潤高吸水性ポリマー安定液組成物の比重は、１．０２〜１．０３であり、堀屑が若干ではあるが比重を高める加重材としての機能を果たすとともに、堀屑を地盤掘削用膨潤高吸水性ポリマー安定液組成物中にほとんど取り込まず、孔底の堀屑処理作業工程を迅速に行うことができた。
【０１３０】
さらに、コンクリート打設時に回収したコンクリートとの境界近傍の膨潤高吸水性ポリマー安定液組成物のファンネル粘性は２１秒、電気伝導性は０．８６ｍＳ／ｃｍと、コンクリートとの接触により大きく劣化した。
【０１３１】
大きく劣化した地盤掘削用膨潤高吸水性ポリマー安定液組成物に安定剤（ポリアクリルアミド）を０．０５％添加で、ファンネル粘性３７秒、電気伝導性０．７８ｍＳ／ｃｍに、０．０２５％添加でファンネル粘性２９秒、電気伝導性０．７２ｍＳ／ｃｍとなり、地盤掘削用膨潤高吸水性ポリマー安定液組成物に安定剤を少量添加することで、電解質濃度が低下し、劣化した性状、品質を回復させることができた。
（実施例Ｃ）
掘削施工に先立ち、表７に示す配合Ｃにより、比重１．０１、ファンネル粘性３１秒の低粘性タイプの地盤掘削用膨潤高吸水性ポリマー安定液組成物を作液した。
【０１３２】
地盤掘削用膨潤高吸水性ポリマー安定液組成物を掘削孔に入れながら掘削し、孔壁の安定を保ちながら所定深さまで掘削を完了した。コンクリート打設時に回収した地盤掘削用膨潤高吸水性ポリマー安定液組成物のファンネル粘性は２８．２秒、電気伝導度は０．５５ｍＳ／ｃｍであり、あらかじめ安定剤を添加しておくことで、地盤掘削用膨潤高吸水性ポリマー安定液組成物の性状、品質の劣化を抑制することができた。
【０１３３】
さらに、回収した地盤掘削用膨潤高吸水性ポリマー安定液組成物に、高吸水性ポリマー、安定剤、水を適量添加し、ファンネル粘性３０秒とし、次の掘削施工の地盤掘削用膨潤高吸水性ポリマー安定液組成物に再利用した。
（実施例Ｄ）
掘削施工が完了し、回収し残った地盤掘削用膨潤高吸水性ポリマー安定液組成物に、塩化カルシウムを０.１％投入し、撹拌した。地盤掘削用膨潤高吸水性ポリマー安定液組成物中の高吸水性ポリマー、及び堀屑などの加重材等が下部に沈降し、上部の水とに分離することができ、排泥土量を約７割減少させることができた。
【符号の説明】
【０１３４】
１  シリンダーＡ
１１  安定液
１２  模擬地盤
２  シリンダーＢ
３  コンプレッサー
４  電子はかり
【図１】
2013057061.tif 000012
【図２】
2013057061.tif 000013
【図３】
2013057061.tif 000014
【図４】
2013057061.tif 000015
【図５】
2013057061.tif 000016
【図６】
2013057061.tif 000017